본 실시 예 에서 는 , UO 2 분 말 을 각각 0 . 2 및 0 . 5 ton / ㎠ 압력 으로 압축 성형 하 여 성 형체 를 제조 하 였 다 . 상기 성 형체 의 밀도 는 각각 32 및 35 % TD 이 었 다 . 상기 성 형체 를 수소 기체 분위기 에서 1700 ℃ 온도 로 4 시간 소결 하 여 소 결체 ( D , E ) 를 제조 하 였 다 . 상기 소 결체 의 밀도 는 87 . 5 및 92 . 2 % TD 이 며 , 결정립 크기 는 각각 3 . 8 및 5 . 1 ㎛ 이 었 다 .